(57)【要約】【課題】  耐熱性、耐薬品性（耐溶剤性）、基材との密着性に優れ、スジの発生による外観の悪化のない離型フィルムを提供する。【解決手段】  ポリエステルフィルムの少なくとも片面に離型層が設けられた離型フィルムであり、当該離型層が非反応性ポリオレフィン、反応性ポリオレフィンおよびメラミンを含有する樹脂組成物の硬化層であることを特徴とする離型フィルム。【選択図】  なし【特許請求の範囲】
【請求項１】
ポリエステルフィルムの少なくとも片面に離型層が設けられた離型フィルムであり、当
該離型層が非反応性ポリオレフィン、反応性ポリオレフィンおよびメラミン化合物を含有
する樹脂組成物の硬化層であることを特徴とする離型フィルム。
【請求項２】
前記反応性ポリオレフィンがポリオレフィンポリオールである請求項１に記載の離型フ
ィルム。
【請求項３】
前記反応性ポリオレフィンの密度が１．０ｇ／ｃｍ３以下である請求項１または２に記
載の離型フィルム。
【請求項４】
前記反応性ポリオレフィン中における反応性官能基量が０．０１〜５質量％である請求
項１〜３のいずれか１項に記載の離型フィルム。
【請求項５】
前記非反応性ポリオレフィンが、エチレンとα−オレフィンの共重合体である請求項１
〜４のいずれか１項に記載の離型フィルム。
【請求項６】
前記非反応性ポリオレフィンの密度が０．８５〜０．９２ｇ／ｃｍ３である請求項１〜
５のいずれか１項に記載の離型フィルム。
【請求項７】
前記樹脂組成物中の前記非反応性ポリオレフィンの含有量が８０〜９９質量％である請
求項１〜６のいずれか１項に記載の離型フィルム。
【請求項８】
請求項１〜７のいずれか１項に記載の離型フィルムの離型層の上に粘着剤層を積層させ
た粘着体。
【発明の詳細な説明】
【技術分野】
【０００１】
本発明は、耐熱性、耐薬品性（耐溶剤性）、離型層と基材との密着性に優れ、粘着層を
離型層に直接塗工可能な離型シートに関する。また、本発明は離型シートの離型層上に粘
着層を設けた粘着体にも関する。
【背景技術】
【０００２】
離型フィルムは、粘着面あるいは接着面を保護するものとして広く使用されている。離
型フィルムの離型面を構成する素材として最も一般的に使用されてきたのは、シロキサン
単位を含有するシリコーン系ポリマーであった。ところが、シリコーン系離型剤にはシロ
キサン系低分子物が内在するため、電子部材などの精密用途に適用された場合、これが揮
散して空気中で酸化されたものが固着しトラブルを生じる場合があった。このため、シロ
キサン源を持たず且つシリコーン系離型フィルムと同等の離型性を有するフィルムが求め
られていた。例えば、ハードディスク装置は、著しい勢いで高性能化、高密度化が進んで
おり、今後もこのような高性能化、高密度化は、さらに進行するものと考えられる。そし
て、ハードディスク装置の高性能化、高密度化がさらに進むと、前述したような微小なシ
リコーン化合物の堆積が、ハードディスクの読み込みや書き込みに悪影響を及ぼす可能性
が指摘されている。
【０００３】
珪素もハロゲン元素も含まない離型層の例として、ポリオレフィンあるいは長鎖アルキ
ル含有ポリマーなども以前より知られている。
ポリオレフィンを用いて軽剥離を達成した例として、特許文献１〜５が挙げられる。
このうち特許文献１はポリオレフィンと基材フィルムの密着性が十分でなく、粘着剤と離
型層を剥離する際に離型層が粘着剤側へ脱離する問題があった。また、ポリオレフィンは
、剥離性が良好であるものの耐熱性が高くないことから、加熱剥離力が重くなるという問
題があった。文献２〜５はポリオレフィンを有機溶剤に溶解し、さらにポリオレフィンポ
リオールとイソシアネート系架橋剤を混合して塗布・乾燥することでポリオレフィンと基
材との密着性を改良し、かつ耐熱性のある離型フィルムが提案されているが、イソシアネ
ート化合物はポットライフが短く、長時間の加工をする際にスジなどの外観の不具合が発
生しやすい問題点があった。
【０００４】
粘着剤の両側に離型フィルムを配置する基材レス粘着シートや転写塗工を採用する粘着
体では、離型層上に粘着剤液を塗布し加熱、乾燥したのち粘着剤液に含まれる有機溶剤を
蒸散させるとともに粘着剤の化学反応を行うことで粘着層を設ける。しかしながら、これ
までの非シリコーン離型材は、耐薬品性（耐溶剤性）、耐熱性に劣っていたり、そもそも
低い剥離力を生得していなかったりしたため、基材レス粘着シートおよび転写塗工を採用
する粘着体には不適とされてきた。
【先行技術文献】
【特許文献】
【０００５】
【特許文献１】特開２００１−２４６６９７号公報
【特許文献２】特開２０１１−５２２０７号公報
【特許文献３】特開２０１１−９４０９６号公報
【特許文献４】特開２０１２−８７２１０号公報
【特許文献５】特開２０１２−８７２１１号公報
【発明の概要】
【発明が解決しようとする課題】
【０００６】
これらの従来技術の課題を考慮して、本発明は耐熱性、耐薬品性（耐溶剤性）、離型層
と基材との密着性に優れ、スジの発生による外観の悪化のない離型フィルムを提供するこ
とを課題とする。
【課題を解決するための手段】
【０００７】
本発明者は上記課題を解決するために鋭意検討を重ねた結果、ポリエステルフィルムの
少なくとも片面に離型層が設けられた離型フィルムであり、当該離型層が非反応性ポリオ
レフィン、反応性ポリオレフィン、および、メラミン化合物を含有する樹脂組成物の硬化
層であることにより上記課題を解決することを見出した。
即ち、本発明の要旨は、以下に存する。
（１）ポリエステルフィルムの少なくとも片面に離型層が設けられた離型フィルムであり
、当該離型層が非反応性ポリオレフィン、反応性ポリオレフィンおよびメラミン化合物を
含有する樹脂組成物の硬化層であることを特徴とする離型フィルム。
（２）前記反応性ポリオレフィンがポリオレフィンポリオールである前記（１）に記載の
離型フィルム。
（３）前記反応性ポリオレフィンの密度が１．０ｇ／ｃｍ３以下である前記（１）又は（
２）に記載の離型フィルム。
（４）前記反応性ポリオレフィン中における反応性官能基量が０．０１〜５質量％である
前記（１）〜（３）のいずれかに記載の離型フィルム。
（５）前記非反応性ポリオレフィンが、エチレンとα−オレフィンの共重合体である前記
（１）〜（４）のいずれかに記載の離型フィルム。
（６）前記非反応性ポリオレフィンの密度が０．８５〜０．９２ｇ／ｃｍ３である前記（
１）〜（５）のいずれかに記載の離型フィルム。
（７）前記樹脂組成物中の前記非反応性ポリオレフィンの含有量が８０〜９９質量％であ
る前記（１）〜（６）のいずれかに記載の離型フィルム。
（８）前記（１）〜（７）のいずれかに記載の離型フィルムの離型層の上に粘着剤層を積
層させた粘着体。
【発明の効果】
【０００８】
本発明によれば、耐薬品性（耐溶剤性）、離型層と基材との密着性に優れ、スジの発生
による外観の悪化のない離型フィルムが提供される。
【発明を実施するための形態】
【０００９】
＜ポリエステルフィルム＞
本発明におけるポリエステルフィルム（以下、単に基材ということがある）は、単層構
成であっても２層以上の積層構成であってもよい。例えば、表層原料に高機能化されたポ
リエステルを用いて、効果的に各種の特性の向上を図る目的で、表層と中間層の原料を変
えて、３層構成にすることも可能である。
【００１０】
本発明におけるポリエステルフィルムは、無延伸フィルム（シート）であっても延伸フ
ィルムであってもよいが、延伸フィルムであることが好ましく、二軸延伸フィルムである
ことがより好ましい。
本発明において使用するポリエステルは、ホモポリエステルであっても共重合ポリエス
テルであってもよい。ホモポリエステルからなる場合、芳香族ジカルボン酸と脂肪族グリ
コールとを重縮合させて得られるものが好ましい。芳香族ジカルボン酸としては、テレフ
タル酸、２，６−ナフタレンジカルボン酸などが挙げられ、脂肪族グリコールとしては、
エチレングリコール、ジエチレングリコール、１，４−シクロヘキサンジメタノール等が
挙げられる。代表的なポリエステルとしては、ポリエチレンテレフタレート等が例示され
る。一方、共重合ポリエステルのジカルボン酸成分としては、イソフタル酸、フタル酸、
テレフタル酸、２，６−ナフタレンジカルボン酸、アジピン酸、セバシン酸等の一種また
は二種以上が挙げられ、グリコール成分として、エチレングリコール、ジエチレングリコ
ール、プロピレングリコール、ブタンジオール、１，４−シクロヘキサンジメタノール、
ネオペンチルグリコール等の一種または二種以上が挙げられる。
【００１１】
ポリエステルの重合触媒としては、特に制限はなく、従来公知の化合物を使用すること
ができ、例えば、アンチモン化合物、チタン化合物、ゲルマニウム化合物、マンガン化合
物、アルミニウム化合物、マグネシウム化合物、カルシウム化合物等が挙げられる。この
中でも、アンチモン化合物は安価で触媒活性が高いという利点がある。
本発明におけるポリエステルフィルム中には、易滑性の付与および各工程での傷発生防
止を主たる目的として、粒子を配合することも可能である。粒子を配合する場合、配合す
る粒子の種類は、易滑性付与可能な粒子であれば特に限定されるものではなく、具体例と
しては、例えば、シリカ、炭酸カルシウム、炭酸マグネシウム、炭酸バリウム、硫酸カル
シウム、リン酸カルシウム、リン酸マグネシウム、カオリン、酸化アルミニウム、酸化チ
タン等の無機粒子、アクリル樹脂、スチレン樹脂、尿素樹脂、フェノール樹脂、エポキシ
樹脂、ベンゾグアナミン樹脂等の有機粒子等が挙げられる。さらに、ポリエステル製造工
程中、触媒等の金属化合物の一部を沈殿、微分散させた析出粒子を用いることもできる。
【００１２】
一方、使用する粒子の形状に関しても特に限定されるわけではなく、球状、塊状、棒状
、扁平状等のいずれを用いてもよい。また、その硬度、比重、色等についても特に制限は
ない。これら一連の粒子は、必要に応じて２種類以上を併用してもよい。
また、用いる粒子の平均粒径は、好ましくは５μｍ以下、より好ましくは０．１〜３μ
ｍの範囲である。平均粒径を上記範囲で用いることにより、フィルムに適度な表面粗度を
与え、良好な滑り性と平滑性が確保できる。
【００１３】
さらにポリエステル層中の粒子含有量は、好ましくは５質量％以下、より好ましくは０
．０００３〜３質量％の範囲である。粒子がない場合、あるいは非常に少ない場合は、フ
ィルムの透明性が高くなり良好なフィルムとなるが、滑り性が不十分となる場合があるた
め、塗布層中に粒子を入れることにより滑り性を向上させる等の工夫が必要な場合がある
。また、粒子含有量が多すぎる場合は、フィルムの透明性が不十分な場合がある。
【００１４】
ポリエステル層中に粒子を添加する方法としては、特に限定されるものではなく、従来
公知の方法を採用しうる。例えば、各層を構成するポリエステルを製造する任意の段階に
おいて添加することができるが、好ましくはエステル化もしくはエステル交換反応終了後
、添加するのがよい。また、押出機等によってポリエステルに粒子を溶融混練して配合す
ることもできる。
【００１５】
ポリエステルフィルムが３層以上の積層構成である場合は、表層のみに粒子を含有させ
ることも好ましい。
なお、本発明におけるポリエステルフィルム中には、上述の粒子以外に必要に応じて従
来公知の酸化防止剤、熱安定剤、潤滑剤、染料、顔料等を添加することができる。
本発明におけるポリエステルフィルムの厚みは、フィルムとして製膜可能な範囲であれ
ば特に限定されるものではないが、機械的強度、ハンドリング性及び生産性などの点から
、好ましくは５〜３００μｍ、より好ましくは１０〜１２５μｍの範囲である。
【００１６】
次に本発明におけるポリエステルフィルムの製造例について具体的に説明するが、以下
の製造例に何ら限定されるものではない。すなわち、先に述べたポリエステル原料を乾燥
したペレットを、押出機を用いてダイから溶融シートとして押し出し、冷却ロールで冷却
固化して未延伸シートを得る方法が好ましい。この場合、シートの平面性を向上させるた
めシートと回転冷却ドラムとの密着性を高めることが好ましく、静電印加密着法および／
または液体塗布密着法が好ましく採用される。次に得られた未延伸シートは二軸方向に延
伸される。その場合、まず、前記の未延伸シートを一方向にロールまたはテンター方式の
延伸機により延伸する。延伸温度は、通常７０〜１２０℃、好ましくは８０〜１１０℃で
あり、延伸倍率は通常２．５〜７倍、好ましくは３．０〜６倍である。次いで、一段目の
延伸方向と直交する方向に延伸するが、その場合、延伸温度は通常７０〜１７０℃であり
、延伸倍率は通常３．０〜７倍、好ましくは３．５〜６倍である。そして、引き続き１８
０〜２７０℃の温度で緊張下または３０％以内の弛緩下で熱処理を行い、二軸配向フィル
ムを得る。上記の延伸においては、一方向の延伸を２段階以上で行う方法を採用すること
もできる。その場合、最終的に二方向の延伸倍率がそれぞれ上記範囲となるように行うの
が好ましい。
【００１７】
また、本発明においてはポリエステルフィルム製造に関しては同時二軸延伸法を採用す
ることもできる。同時二軸延伸法は、前記の未延伸シートを通常７０〜１２０℃、好まし
くは８０〜１１０℃で温度コントロールされた状態で機械方向および幅方向に同時に延伸
し配向させる方法であり、延伸倍率としては、面積倍率で４〜５０倍、好ましくは７〜３
５倍、さらに好ましくは１０〜２５倍である。そして、引き続き、１７０〜２５０℃の温
度で緊張下または３０％以内の弛緩下で熱処理を行い、延伸配向フィルムを得る。上述の
延伸方式を採用する同時二軸延伸装置に関しては、スクリュー方式、パンタグラフ方式、
リニアー駆動方式等、従来公知の延伸方式を採用することができる。
【００１８】
さらに上述のポリエステルフィルムの延伸工程中にフィルム表面を処理する、いわゆる
塗布延伸法（インラインコーティング）を施すことができる。塗布延伸法によりポリエス
テルフィルム上に塗布層が設けられる場合には、延伸と同時に塗布が可能になると共に塗
布層の厚みを延伸倍率に応じて薄くすることができ、好適な離型フィルムを製造すること
ができる。
【００１９】
なお、本発明の離型フィルムを構成する「ポリエステルフィルム」とは、予めフィルム
として成形されたもののみを意味するものではなく、離型フィルムにおいてポリエステル
層を構成していればよい。すなわち、「ポリエステルフィルム」は「ポリエステル層」と
同義である。よって、ポリエステルフィルムの表面に離型層をラミネートする態様のみな
らず、ポリエステル層と離型層とを共押出成形することによってポリエステルフィルムと
することもできる。
【００２０】
＜離型層形成用組成物＞
（非反応性ポリオレフィン）
本発明において使用する非反応性ポリオレフィンとは、実質的に反応性を有さないポリ
オレフィンである。より具体的には、メラミン化合物との反応性を有さないポリオレフィ
ンを意味する。非反応性ポリオレフィンは単独で使用しても、２種以上を用いてもよい。
離型性と耐熱性の観点からは、ポリエチレン共重合体を用いることが好ましい。
【００２１】
ポリエチレン共重合体を用いる場合は、チーグラーナッタ触媒、メタロセン触媒等の遷
移金属触媒を用いて合成されたものを使用することが好ましい。なかでも、メタロセン触
媒を用いて合成されたものを使用すれば、離型性および耐熱性に優れた離型フィルムを得
ることができるという利点がある。ポリエチレン共重合体としては、具体的にはエチレン
−プロピレン共重合体、エチレン−ヘキセン共重合体、エチレン−ブテン共重合体、エチ
レン−オクテン共重合体等のエチレンとα−オレフィンの共重合体が挙げられる。
【００２２】
非反応性ポリオレフィンの密度は、特に限定されないが、０．９２ｇ／ｃｍ3以下であ
ることが好ましく、０．９０ｇ／ｃｍ3以下であるのがより好ましい。また、非反応性ポ
リオレフィンの密度は通常、０．８５ｇ／ｃｍ3以上である。非反応性ポリオレフィンの
密度が上記範囲であることで、離型性が良好となる傾向がある。
非反応性ポリオレフィンに含まれるエチレン単位の含有量は特に限定されないが、５０
質量％以上、８０質量％以下が好ましい。エチレン単位の含有量が８０質量％以下である
ことで塗工中のゲルの発生が少なく、フィルターの昇圧や、離型フィルムの外観の悪化が
抑制され、生産性が良好となる傾向がある。またエチレン単位の含有量が５０質量％以上
であることで、十分な離型性が得られる傾向がある。
【００２３】
本発明において、非反応性ポリオレフィンを一種のみ使用する場合、離型層形成時の塗
膜強度の観点等から、ポリオレフィンは、２３０℃、荷重２．１６ｋｇにおけるＭＦＲ（
メルトフローレート）が１００ｇ／１０分以下であるものが好ましく、ＭＦＲが７０ｇ／
１０分以下であるものがより好ましく、ＭＦＲが５０ｇ／１０分以下であるものがさらに
一層好ましく、ＭＦＲが１０ｇ／１０分以下であるものが特に好ましい。下限は特に限定
されないが、通常０．２ｇ／１０分以上である。
【００２４】
また、非反応性ポリオレフィンを２種以上使用する場合、そのうちの少なくとも１種類
が２３０℃、荷重２．１６ｋｇにおけるＭＦＲが１００ｇ／１０分以下であるものを用い
るのが好ましく、また、離型層中においてかかるＭＦＲが１００ｇ／１０分以下のポリオ
レフィンの割合が１０質量％以上であるのが好ましく、５０質量％以上がより好ましい。
この条件を満たせば、他のポリオレフィンとして２３０℃、荷重２．１６ｋｇにおけるＭ
ＦＲが１００ｇ／１０分を超えるものを使用してもよい。
【００２５】
離型層形成用組成物中（離型層中）の非反応性ポリオレフィンの含有量は、好ましくは
８０〜９９質量％、より好ましくは９０〜９９質量％である。含有量が８０質量％以上で
あることにより、剥離性が良好となり剥離力が小さい傾向があり、９９質量％以下である
ことにより、架橋する成分が少なくなり過ぎず十分な塗膜強度が得られる傾向がある。
【００２６】
（反応性ポリオレフィン）
本発明において使用する反応性ポリオレフィンはメラミン化合物と反応して３次元網目
を形成する。このような架橋反応を通して、離型層に耐熱性と耐薬品性（耐溶剤性）を付
与することができる。
本発明における反応性ポリオレフィンは、メラミン化合物と反応し得るポリオレフィン
であれば限定されないが、具体的な例としては、溶融や溶液状態において反応性官能基を
有する化合物を用いてポリオレフィンを変性したものや、触媒の存在下にエチレン等と反
応性を有する化合物を共重合する等の手法によって得られるもの等を挙げることができる
。反応性基官能基としては特に限定されないが、ヒドロキシル基、エポキシ基、カルボキ
シル基、酸無水基等が挙げられるが、ヒドロキシ基が好ましい。従って、反応性ポリオレ
フィンとしては、ヒドロキシル基を少なくとも分子中に平均して１個以上有する化合物、
具体的には、ポリオレフィンポリオールが好ましい。
【００２７】
低剥離力と基材に対する密着性を両立するためには、反応性ポリオレフィンに含まれる
反応性官能基量は０．０１〜５質量％であることが好ましく、０．０１〜１質量％である
ことがより好ましい。反応性ポリオレフィンに含まれる反応性官能基量が５質量％以下で
あることで、剥離力が大きくなり過ぎず低剥離力となる傾向がある。
また、剥離力の点から、反応性ポリオレフィンの密度は、通常１．０ｇ／ｃｍ3以下で
あり、０．９４以下が好ましく、特に０．９０ｇ／ｃｍ3以下が好ましい。下限は特に限
定されないが、通常、０．７ｇ／ｃｍ3以上である。
【００２８】
反応性ポリオレフィンの具体例として、ポリオレフィンポリオール、エチレン−α−オ
レフィン共重合体のヒドロキシ（メタ）アクリレート変性物、ポリエチレンのヒドロキシ
（メタ）アクリレート変性物、ポリプロピレンのヒドロキシ（メタ）アクリレート変性物
、ポリオレフィンポリオール、エチレン−α−オレフィン共重合体のエポキシ基を有する
（メタ）アクリレート変性物、ポリエチレンのエポキシ基を有する（メタ）アクリレート
変性物、核水添スチレン−ジエン共重合体のエポキシ基を有する（メタ）アクリレート変
性物、ポリプロピレンのエポキシ基を有する（メタ）アクリレート変性物、エチレン−α
―オレフィン共重合体の酸変性物等挙げられる。特に市販品として容易に入手できる点か
らポリオレフィンポリオールは好ましい。
【００２９】
ポリオレフィンポリオールの具体例としては三菱ケミカル（株）製ポリテールＨ（末端
水酸化水添ポリブタジエン）、出光興産（株）製Ｐｏｌｙ  ｂｄ  Ｒ−４５ＨＴ（水酸基
末端液状ポリブタジエン）、出光興産（株）製Ｐｏｌｙ  ｉｐ（水酸基末端液状ポリイソ
プレン）、出光興産（株）製エポール（水酸基末端液状水添ポリイソプレン）、日本曹達
（株）製ＧＩ−１０００（水酸基含有液状水添ポリブタジエン）、日本曹達（株）製ＧＩ
−２０００（水酸基含有液状水添ポリブタジエン）、日本曹達（株）製ＧＩ−３０００（
水酸基含有液状水添ポリブタジエン）などが挙げられる。
【００３０】
また、本発明において、離型層形成用組成物中（離型層中）の反応性ポリオレフィンの
含有量は、好ましくは０．２〜２０質量％、より好ましくは０．５〜１０質量％である。
含有量が０．２質量％以上であることで、耐熱性や耐薬品性（耐溶剤性）が良好となる傾
向がある。また２０質量％以下であることで剥離性が良好となり、剥離力が小さくなる傾
向が強い。
【００３１】
（メラミン）
本発明ではメラミン化合物を用いる。メラミン化合物は、反応性ポリオレフィンにミク
ロに分散するか或いは相溶し、且つ架橋することでネットワークを形成し、それによって
、耐熱性と耐薬品性を向上させる作用を有する化合物である。さらに基材表面に存在する
反応性官能基と反応または相互作用して基材との密着性を向上させる作用も有する。
また、メラミン化合物は常温での反応性が低いため、架橋剤としてメラミン化合物を用
いることによりポットライフ（保存安定性）を長くすることができ、イソシアネート化合
物等の他の架橋剤を用いる場合に比べ、離型フィルムへのスジの発生が抑制されつつ、基
材密着性、剥離性がバランスして良好となると考えられる。
【００３２】
本発明におけるメラミン化合物とは、トリアジン環の３つの炭素原子にアミノ基がそれ
ぞれ結合したいわゆるメラミン（１，３，５−トリアジン−２，４，６−トリアミン）又
はメラミンのアミノ基に種々の変性を施した化合物の総称であり、トリアジン環が複数縮
合したものも含む。変性された化合物としては、３つのアミノ基の水素原子のいくつかが
アルキル化もしくはメチロール化されたものが広く使用される。一般にアルキル化された
ものよりもメチロール化もしくは置換されていない水素原子の方が反応性が高く、用途に
応じて適正な種類のメラミン化合物を選定することができる。この中で好ましいのは、ト
リアジン環の縮合数が平均３以下で、少なくとも１つ以上のアミノ基がアルキル化された
ものであり、これらは溶剤への分散性と樹脂との反応性の点で優れている。メラミン化合
物の市販品としては、例えば、三井化学社製のユーバン６０Ｒ（イソブチル化メラミン樹
脂）、日本サイテックインダストリー社製のサイメルシリーズ、住友化学社製のスミマー
ル、ＤＩＣ社製のアミディアなどが挙げられる。
【００３３】
離型層形成用組成物中（硬化前の離型層中）のメラミン化合物の含有量は、０．１〜２
０質量％であり、好ましくは０．５〜１０質量％である。含有量が０．１質量％以上であ
る場合は耐熱性、耐薬品性（耐溶剤性）が良好となる傾向があり、また、含有量が２０質
量％以下であることにより剥離性が良好となり剥離力が小さくなる傾向が強い。
【００３４】
（その他成分）
本発明における離型層形成用組成物には、離型層の反応を促進させるために触媒を加え
てもよい。触媒の種類は特に限定されないが、離型層形成用組成物に含まれる反応性ポリ
オレフィンとメラミン化合物との反応を促進させる上で、酸硬化触媒を用いることが好ま
しい。
【００３５】
酸硬化触媒としては、例えば無水リン酸や無水アリールスルホン酸が好ましい。無水ア
リールスルホン酸としては、ｐ−トルエンスルホン酸、キシレンスルホン酸、フェノール
スルホン酸、置換フェノールスルホン酸、キシレノールスルホン酸、置換キシレノールス
ルホン酸、ドデシルベンゼンスルホン酸、ベンゼンスルホン酸、ナフタレンスルホン酸等
があげられ、これらは一種類を単独で用いてもよいし、二種類以上を組み合わせて用いて
もよい。また、硬化助剤として、レゾルシノール、クレゾール、サリゲニン（ｏ−メチロ
ールフェノール）、ｐ−メチロールフェノール等を添加してもよい。
【００３６】
離型層形成用組成物中（硬化前の離型層中）の酸硬化触媒の含有量は特に限定されない
が、反応促進の観点から０．０１質量％以上が好ましく、０．０３質量％以上がより好ま
しく、０．０５質量％以上がさらに好ましい。一方、上限は５質量％以下が好ましく、４
質量％以下がより好ましく、３質量％以下がさらに好ましい。
本発明における離型層形成用組成物には、その他必要に応じて、前記非反応性ポリオレ
フィンおよび反応性ポリオレフィン以外のオレフィン系樹脂、パラフィン、パラフィンワ
ックス、プロセスオイル、酸化防止剤、紫外線吸収剤、ヒンダードアミン光安定剤等の光
安定剤や帯電防止剤、カーボンブラック、酸化カルシウム、酸化マグネシウム、シリカ、
酸化亜鉛、酸化チタン等の充填剤、顔料等を適宜配合してもよい。
【００３７】
＜離型フィルム＞
本発明の離型フィルムは、ポリエステルフィルムの少なくとも片面に離型層が設けられ
たものであるが、該離型層を積層する方法は限定されない。具体的には、離型層を構成す
る組成物を希釈溶剤に溶解させ、その溶液を基材に塗布後、乾燥させることにより得られ
る。溶液濃度（固形分濃度）は特に限定されないが、通常、０．１〜５質量％の範囲内で
調整される。
【００３８】
希釈溶剤としては、離型層形成用組成物を均一に溶解又は懸濁分散させることができれ
ば特に限定されないが、本発明における剥離剤が、ポリオレフィンを主成分としているた
め、主として炭化水素系溶剤を使用することが、均一に溶解又は懸濁分散させる観点から
好ましい。炭化水素系溶剤としては、ノルマルヘキサン、ノルマルヘプタン等の脂肪族炭
化水素系溶剤、シクロヘキサン等の脂環式炭化水素系溶剤、トルエン、キシレン等の芳香
族炭化水素系溶剤が例示される。更に必要に応じて、メチルエチルケトン、シクロヘキサ
ノン、アセチルアセトン等のケトン類、酢酸エチル等のエステル類、メタノール、エタノ
ール、イソプロピルアルコール等のアルコール類などを併用してもよい。
【００３９】
また、離型層形成用組成物の基材への塗布方法は、キスロールコーター、ビードコータ
ー、ロッドコーター、マイヤーバーコーター、ダイコーター、グラビアコーターなど公知
慣用の方法が利用できる。乾燥方法についても特に限定はないが、最も一般的な方法は熱
風乾燥であり、基材の耐熱性にもよるが８０〜１５０℃程度の温度で乾燥させることによ
り離型層が得られる。
また、離型層の厚さは３０〜５００ｎｍが好ましく、より好ましくは４５〜４００ｎｍ
、最も好ましくは６０〜３００ｎｍである。離型層の厚さが３０ｎｍ未満の場合は、重剥
離となる場合があり、５００ｎｍを超えるとロール状に巻き取った時にブロッキングした
り、剥離力が大きくなったりする場合がある。
【００４０】
＜粘着体＞
本発明は、離型フィルムの離型層の上に粘着剤層を積層させた粘着体を提供するもので
ある。
前記粘着体の粘着剤層に用いる粘着剤としては、特に限定されないが、ゴム系、アクリ
ル系、ポリエステル系粘着剤等が挙げられ、このうちアクリル系粘着剤やポリエステル系
粘着剤は、安定した剥離性が得られるため好ましい。
アクリル系粘着剤は、溶液重合法、エマルション重合法、ＵＶ重合法などの慣用の重合
法により得られるアクリル系ポリマーを主剤とし、これに必要により、架橋剤、粘着付与
剤、軟化剤、老化防止剤、充填剤などの各種の添加剤を加えることにより調製できる。
【００４１】
前記アクリル系ポリマーとしては、例えばブチル（メタ）アクリレート、２−エチルヘ
キシル（メタ）アクリレートなどのアルキル（メタ）アクリレートを主成分とし、必要に
より共重合可能な改質用モノマーとして、２−ヒドロキシエチル（メタ）アクリレートな
どのヒドロキシ基含有モノマー、（メタ）アクリル酸などのカルボキシ基含有モノマー、
スチレンなどのスチレン系モノマー、酢酸ビニルなどのビニルエステル類等の他のモノマ
ーを加えたモノマー混合物の共重合体が用いられる。
【００４２】
また、ポリエステル系粘着剤としては、脂肪族系カーボネートジオール（例えば、ブタ
ンジオール等のジオール成分とエチレンカーボネートなどのカーボネート化合物との反応
により得られるカーボネートジオールなど）を必須のポリオール成分としたポリエステル
系重合体を主剤とする粘着剤が挙げられる。
また、粘着剤層は、例えば粘着剤を含む溶液を離型フィルムの離型層上に塗布し、これ
を乾燥させることにより形成することができる。また、粘着剤層の厚みは、粘着性などを
考慮して適宜選択することができ、通常３〜１００μｍ、好ましくは５〜９０μｍ、さら
に好ましくは１０〜８０μｍである。
【実施例】
【００４３】
以下、本発明を実施例によりさらに詳細に説明するが、本発明はその要旨を越えない限
り、以下の実施例に限定されるものではない。また、本発明で用いた測定法は次のとおり
である。
【００４４】
（１）ポリエステルの固有粘度の測定
ポリエステルに非相溶な他のポリマー成分および顔料を除去したポリエステル１ｇを精
秤し、フェノール／テトラクロロエタン＝５０／５０（質量比）の混合溶媒１００ｍｌを
加えて溶解させ、３０℃で測定した。
【００４５】
（２）平均粒径（ｄ５０：μｍ）の測定
遠心沈降式粒度分布測定装置（株式会社島津製作所社製ＳＡ−ＣＰ３型）を使用して測
定した等価球形分布における積算（質量基準）５０％の値を平均粒径とした。
【００４６】
（３）離型フィルムの常態剥離力（Ａ）の評価
試料フィルムの離型層表面に粘着テープ（日東電工製「Ｎｏ．３１Ｂ」）を貼り付けた後
、５０ｍｍ×３００ｍｍのサイズにカットし、室温にて１時間放置後の剥離力を測定した
。剥離力は、引張試験機（（株）インテスコ製「インテスコモデル２００１型」）を使用
し、引張速度３００ｍｍ／分の条件下、１８０°剥離を行った。
【００４７】
（４）離型フィルムの溶剤処理および溶剤処理後の剥離力（Ｂ）の評価
試料フィルムの離型層表面に、太平理化工業製ラビングテスターを使用して４ｍｌのトル
エンを浸み込ませたセルロース不織布ワイパーを１０往復させ、次いで風乾し粘着テープ
（日東電工製「Ｎｏ．３１Ｂ」）を貼り付けた後。これを５０ｍｍ×３００ｍｍのサイズ
にカットした後、室温にて１時間放置後の剥離力を測定した。剥離力は、引張試験機（（
株）インテスコ製「インテスコモデル２００１型」）を使用し、引張速度３００ｍｍ／分
の条件下、１８０°剥離を行った。
溶剤処理後の剥離力（Ｂ）と常態剥離力（Ａ）の比を求めて耐薬品性（耐溶剤性）の比
較を行った。常態剥離力（Ａ）に対して溶剤処理後の剥離力（Ｂ）が上昇しないものを、
良好であると判断した。
【００４８】
（５）離型フィルムの離型層の基材密着性評価（実用特性代用評価）
塗工直後の試料フィルムの離型面を触手により５回擦り、離型層の脱落程度を下記判定
基準により判定を行った。
《判定基準》
○：塗膜の脱落が見られない、あるいは塗膜が白くなるが脱落はしていない（実用可
能なレベル）
×：塗膜の脱落が確認された（実用困難なレベル）
【００４９】
（６）スジ発生の評価
離型層形成用組成物を調製してから常温で８時間保持した後に基材へ塗工し、目視にて
離型層面にスジが発生しているか否かを確認した。
実施例および比較例において使用した材料は、以下のようにして準備したものである。
［基材の原料]
・ポリエステルＡ：
ポリエチレンテレフタレートホモポリマーのチップ（固有粘度：０．６６ｄｌ／ｇ）
・ポリエステルＢ：
平均粒径２μｍの非晶質シリカを１０００ｐｐｍ含有するポリエチレンテレフタレート
ホモポリマーのチップ（固有粘度：０．６２ｄｌ／ｇ）
【００５０】
［離型層の原料］
＜非反応性ポリオレフィン＞
・エチレン−プロピレン共重合体Ｂ１：
メタロセン触媒によって得られたエチレン−プロピレンランダム共重合体（1Ｈ−ＮＭ
Ｒによる組成質量比：エチレン／プロピレン＝７４／２６、ＭＦＲ（２３０℃，荷重２．
１６ｋｇ）２．０ｇ／１０分、密度０．８６ｇ／ｃｍ3）。
・エチレン−プロピレン共重合体Ｂ２：
メタロセン触媒によって得られたエチレン−プロピレンランダム共重合体（1Ｈ−ＮＭ
Ｒによる組成質量比：エチレン／プロピレン＝５１／４９、ＭＦＲ（２３０℃，荷重２．
１６ｋｇ）２．０ｇ／１０分、密度０．８６ｇ／ｃｍ3）。
・エチレン−プロピレン共重合体Ｂ３：
メタロセン触媒によって得られたエチレン−プロピレンランダム共重合体（1Ｈ−ＮＭ
Ｒによる組成質量比：エチレン／プロピレン＝４７／５３、ＭＦＲ（２３０℃，荷重２．
１６ｋｇ）２．０ｇ／１０分、密度０．８６ｇ／ｃｍ3）。
・エチレン−ヘキセン共重合体Ｃ１：
メタロセン触媒によって得られたエチレン−ヘキセンランダム共重合体（1Ｈ−ＮＭＲに
よる組成質量比：エチレン／ヘキセン＝７６／２４、ＭＦＲ（２３０℃，荷重２．１６ｋ
ｇ）３．５ｇ／１０分）。
・エチレン−ヘキセン共重合体Ｃ２：
メタロセン触媒によって得られたエチレン−ヘキセンランダム共重合体（1Ｈ−ＮＭＲ
による組成質量比：エチレン／ヘキセン＝８５／１５、ＭＦＲ（２３０℃，荷重２．１６
ｋｇ）７ｇ／１０分）。
【００５１】
＜ポリオレフィンポリオール＞
・三菱ケミカル（株）製  ポリテールＨ（ＯＨ基を有するポリブタジエンの水素化物、数
平均分子量２７００、ＮＭＲより求めたＯＨ基量１．５質量％、密度０．８５ｇ／ｃｍ3
）
＜メラミン化合物＞
・三井化学社製  イソブチル化メラミン樹脂  ユーバン６０Ｒ(５０質量％イソブチル
アルコール溶液)
＜３官能イソシアネート＞
・三菱ケミカル（株）製、脂肪族３官能イソシアネート・トリオール付加体、
マイテックＮＹ７１８Ａ（７５質量％酢酸ブチル溶液）
・三井化学社製、脂環式３官能イソシアネート・トリメチロールプロパン付加体
タケネートＤ１２０Ｎ（７５質量％酢酸エチル溶液）
・三井化学社製、芳香族３官能イソシアネート・トリメチロールプロパン付加体
タケネートＤ１１０Ｎ（７５質量％酢酸エチル溶液）
＜ウレタン化触媒＞
・和光純薬工業社製  １，４−ジアザビシクロ［２，２，２］オクタン
＜酸性触媒＞
・和光純薬工業製  ｐ−トルエンスルホン酸
【００５２】
実施例１：
（基材の作製）
前記ポリエステルＡを中間層用の原料とし、前記ポリエステルＢを表層用の原料とし、
各原料をそれぞれ別個の溶融押出機により溶融押出して、表層／中間層／表層の２種３層
積層の無定形シートを冷却したキャスティングドラム上に冷却したキャスティングドラム
上に、シートを共押出し冷却固化させて無配向シートを得た。
【００５３】
次いで、機械方向（縦方向）に９０℃で３．４倍に延伸した。さらにテンター内で１２
０℃予熱工程を経て横方向に４．１倍に延伸を行い、２３０℃で３秒間の熱処理を行い、
基材としてのポリエステルフィルムを得た。得られたポリエステルフィルムの厚さは３８
μｍであり、表層／中間層／表層の厚み構成は３μｍ／３２μｍ／３μｍであった。
エチレン−プロピレン共重合体Ｂ２およびエチレン−ヘキセン共重合体Ｃ１およびポリ
テールＨを、トルエンとともに加熱することによって、２％濃度のトルエン溶液を得た。
次いで、ユーバン６０Ｒおよびｐ−トルエンスルホン酸を添加してエチレン−プロピレン
共重合体Ｂ２／エチレン−ヘキセン共重合体Ｃ１／ポリテールＨ／ユーバン６０Ｒ（固形
分量として。以下の実施例、比較例においても同様）／ｐ−トルエンスルホン酸＝２８．
７／６０／１０．０／１．０／０．３（質量比）とした離型層形成用組成物（以下、離型
剤液と略する）を得た。離型剤液を、上記で得たポリエチレンテレフタレートフィルムに
マイヤーバーにより塗布し、１８０℃のドライヤーで３０秒乾燥させることで、厚み０．
２μｍの離型層を有する離型シートを得た。
【００５４】
実施例２：
離型剤液の組成をエチレン−プロピレン共重合体Ｂ２／ポリテールＨ／ユーバン６０Ｒ
／ｐ−トルエンスルホン酸＝８８．７／１０．０／１．０／０．３（質量比）とした以外
は実施例１と同様にして離型フィルムを作成した。
【００５５】
実施例３：
離型剤液の組成をエチレン−プロピレン共重合体Ｂ１／ポリテールＨ／ユーバン６０Ｒ
／ｐ−トルエンスルホン酸＝８８．７／１０．０／１．０／０．３（質量比）とした以外
は実施例１と同様にして離型フィルムを作成した。
【００５６】
実施例４：
離型剤液の組成をエチレン−ヘキセン共重合体Ｃ１／ポリテールＨ／ユーバン６０Ｒ／
ｐ−トルエンスルホン酸＝８８．７／１０．０／１．０／０．３（質量比）とした以外は
実施例１と同様にして離型フィルムを作成した。
【００５７】
比較例１：
離型剤液をエチレン−プロピレン共重合体Ｂ１のみの２％濃度のトルエン溶液とした以
外は実施例１と同様にして離型フィルムを作成した。
【００５８】
比較例２：
エチレン−ヘキセン共重合体Ｃ２を９０．０質量部、ポリテールＨを１０．０質量部混
合し、トルエンとともに加熱することによって、２％濃度のトルエン溶液を得た。次いで
、マイテック７１８Ａを、ポリテールＨに含まれる水酸基量ＯＨに対して１．１当量のイ
ソシアネート基になるように添加し、また、エチレン−ヘキセン共重合体Ｃ２とポリテー
ルＨの合計固形分量１００質量部に対して１質量部の１，４−ジアザビシクロ［２，２，
２］オクタンを添加して離型剤液を得た。離型剤液を、上記で得たポリエチレンテレフタ
レートフィルムにマイヤーバーにより塗布し、１８０℃で３０秒乾燥させることで、厚み
０．２μｍの離型層を有する離型シートを得た。
【００５９】
比較例３：
離型剤液中のエチレン−ヘキセン共重合体Ｃ２をエチレン−プロピレン共重合体Ｂ１お
よびエチレン−ヘキセン共重合体Ｃ２を質量比７５／２５となるよう混合したものに変更
し、マイテック７１８ＡをタケネートＤ１１０Ｎとした以外は比較例２と同様にして離型
フィルムを作成した。
【００６０】
比較例４：
離型剤液中のエチレン−プロピレン共重合体Ｂ２およびエチレン−ヘキセン共重合体Ｃ
１をエチレン−プロピレン共重合体Ｂ３とし、ユーバン６０ＲをタケネートD120Nとした
以外は実施例１と同様にして離型フィルムを作成した。
表１に実施例および比較例で作成した離型フィルムの評価結果を示す。
【００６１】
【表１】
2019098722.tif 000002
【００６２】
実施例１〜４より、基材密着性が良好かつ剥離力が良好な離型フィルムをスジの発生な
く、作成することができた。比較例１は反応性ポリオレフィンを含んでおらず基材密着性
が不十分であった。比較例２〜４は架橋剤にイソシアネートを使用したため、ポットライ
フが悪く、スジが発生した。